無機酸化物材料中のエトリンガイトの含有量の定量方法であって、前記無機酸化物材料と、無機酸化物材料中には存在しないアルミニウム含有化合物である添加化合物とを固体NMR試料管の中に導入する試料導入工程と、前記固体NMR試料管の中にある、前記無機酸化物材料と前記添加化合物との混合物に対して、固体NMRNuclearMagneticResonanceスペクトルの測定を行って、前記混合物の固体NMRスペクトルを得る固体NMRスペクトル測定工程と、前記固体NMRスペクトルの前記エトリンガイトに起因するピークの波形と、前記固体NMRスペクトルの前記添加化合物に起因するピークの波形とを比較した結果に基づいて、前記無機酸化物材料中に存在するエトリンガイトの含有量を求めるエトリンガイト含有量導出工程と、を有することを特徴とする無機酸化物材料中のエトリンガイトの含有量の定量方法。前記固体NMRスペクトルの測定は、27Alの固体NMRスペクトルの測定であり、前記エトリンガイト含有量導出工程において、前記27Alの固体NMRスペクトル測定によって得られた固体NMRスペクトルのピークの化学シフト値から、エトリンガイトに起因するピークを同定し、前記無機酸化物材料中のエトリンガイトに起因するピークと、前記添加化合物に起因するピークとの積分強度比から、前記無機酸化物材料中に存在するエトリンガイトの含有量を求めることを特徴とする請求項1に記載の無機酸化物材料中のエトリンガイトの含有量の定量方法。前記固体NMRスペクトル測定工程は、前記固体NMRスペクトルを、27AlMASMagicAngleSpinning法を用いて測定することを特徴とする請求項1又は2に記載の無機酸化物材料中のエトリンガイトの含有量の定量方法。前記固体NMRスペクトル測定工程は、前記固体NMRスペクトルを、11.7T以上の静磁場強度下で測定することを特徴とする請求項1~3の何れか1項に記載の無機酸化物材料中のエトリンガイトの含有量の定量方法。前記固体NMRスペクトル測定工程は、前記固体NMRスペクトルを、10kHz以上の試料回転速度で測定することを特徴とする請求項1~4の何れか1項に記載の無機酸化物材料中のエトリンガイトの含有量の定量方法。前記添加化合物は、アルミニウムを含有するエトリンガイト以外の化合物であり、且つ対称性の良い結晶格子を有する化合物であることを特徴とする請求項1~5の何れか1項に記載の無機酸化物材料中のエトリンガイトの含有量の定量方法。前記添加化合物は、前記無機酸化物材料に対して1mass以上、50mass以下の比率で混合されることを特徴とする請求項1~6の何れか1項に記載の無機酸化物材料中のエトリンガイトの含有量の定量方法。前記添加化合物は、AlKSO4212H2Oであることを特徴とする請求項6又は7に記載の無機酸化物材料中のエトリンガイトの含有量の定量方法。前記固体NMRスペクトルの前記エトリンガイトに起因するピークの波形と、前記固体NMRスペクトルの前記添加化合物に起因するピークの波形とが分離していることを特徴とする請求項1~8の何れか1項に記載の無機酸化物材料中のエトリンガイトの含有量の定量方法。前記無機酸化物材料は、高炉徐冷スラグ、高炉水砕スラグ、無機酸化物材料、フライアッシュ、ボトムアッシュ、コンクリート、セメントまたはそれらの2種以上の混合物であることを特徴とする請求項1~9の何れか1項に記載の無機酸化物材料中のエトリンガイトの含有量の定量方法。以上のように、前述した文献で提案された技術では、精度の良いエトリンガイトの定量が不可能であった。このような事情に鑑みて、本発明は、固体核磁気共鳴NuclearMagneticResonance;NMR法を用いることで、無機酸化物材料中に存在するエトリンガイトの含有量を、迅速に且つ精度良く定量する方法を提供することを目的とする。更に詳しくは、エトリンガイト以外のアルミニウムを含有する化合物と無機酸化物材料との混合物の固体NMRスペクトルを測定し、エトリンガイト以外のアルミニウム含有化合物と無機酸化物材料中のエトリンガイトの固体NMRスペクトルのピークの積分強度の比率から、無機酸化物材料中に存在するエトリンガイトの含有量を、事前処理を行うことなく迅速に且つ精度良く測定する方法を提供することを目的とする。即ち、本発明の要旨とするところは以下の通りである。1無機酸化物材料中のエトリンガイトの含有量の定量方法であって、前記無機酸化物材料と、無機酸化物材料中には存在しないアルミニウム含有化合物である添加化合物とを固体NMR試料管の中に導入する試料導入工程と、前記固体NMR試料管の中にある、前記無機酸化物材料と前記添加化合物との混合物に対して、固体NMRNuclearMagneticResonanceスペクトルの測定を行って、前記混合物の固体NMRスペクトルを得る固体NMRスペクトル測定工程と、前記固体NMRスペクトルの前記エトリンガイトに起因するピークの波形と、前記固体NMRスペクトルの前記添加化合物に起因するピークの波形とを比較した結果に基づいて、前記無機酸化物材料中に存在するエトリンガイトの含有量を求めるエトリンガイト含有量導出工程と、を有することを特徴とする無機酸化物材料中のエトリンガイトの含有量の定量方法。2前記固体NMRスペクトルの測定は、27Alの固体NMRスペクトルの測定であり、前記エトリンガイト含有量導出工程において、前記27Alの固体NMRスペクトル測定によって得られた固体NMRスペクトルのピークの化学シフト値から、エトリンガイトに起因するピークを同定し、前記無機酸化物材料中のエトリンガイトに起因するピークと、前記添加化合物に起因するピークとの積分強度比から、前記無機酸化物材料中に存在するエトリンガイトの含有量を求めることを特徴とする1に記載の無機酸化物材料中のエトリンガイトの含有量の定量方法。3前記固体NMRスペクトル測定工程は、前記固体NMRスペクトルを、27AlMASMagicAngleSpinning法を用いて測定することを特徴とする1又は2に記載の無機酸化物材料中のエトリンガイトの含有量の定量方法。4前記固体NMRスペクトル測定工程は、前記固体NMRスペクトルを、11.7T以上の静磁場強度下で測定することを特徴とする1~3の何れかに記載の無機酸化物材料中のエトリンガイトの含有量の定量方法。5前記固体NMRスペクトル測定工程は、前記固体NMRスペクトルを、10kHz以上の試料回転速度で測定することを特徴とする1~4の何れかに記載の無機酸化物材料中のエトリンガイトの含有量の定量方法。6前記添加化合物は、アルミニウムを含有するエトリンガイト以外の化合物であり、且つ対称性の良い結晶格子を有する化合物であることを特徴とする1~5の何れかに記載の無機酸化物材料中のエトリンガイトの含有量の定量方法。7前記添加化合物は、前記無機酸化物材料に対して1mass以上、50mass以下の比率で混合されることを特徴とする1~6の何れかに記載の無機酸化物材料中のエトリンガイトの含有量の定量方法。8前記添加化合物は、AlKSO4212H2Oであることを特徴とする6又は7に記載の無機酸化物材料中のエトリンガイトの含有量の定量方法。9前記固体NMRスペクトルの前記エトリンガイトに起因するピークの波形と、前記固体NMRスペクトルの前記添加化合物に起因するピークの波形とが分離していることを特徴とする1~8の何れかに記載の無機酸化物材料中のエトリンガイトの含有量の定量方法。10前記無機酸化物材料は、高炉徐冷スラグ、高炉水砕スラグ、無機酸化物材料、フライアッシュ、ボトムアッシュ、コンクリート、セメントまたはそれらの2種以上の混合物であることを特徴とする1~9の何れかに記載の無機酸化物材料中のエトリンガイトの含有量の定量方法。本発明によれば、無機酸化物材料の初期強度発現や水和膨張の原因となるエトリンガイトの含有量を、煩雑な事前処理を行うことなく迅速に且つ精度良く測定することが可能となり、鉄鋼業やセメント製造業における利用価値は極めて高いものである。以下、図面を参照しながら、本発明の一実施形態を説明する。以下に説明する本発明の実施形態では、無機酸化物材料に、当該無機酸化物材料中には存在しないアルミニウム含有化合物添加化合物を一定の割合で混合して固体NMR試料管に導入し、当該混合物の固体27AlNMRスペクトルの測定を行い、当該無機酸化物材料中のエトリンガイトに相当するNMRスペクトルのピークと、添加化合物のNMRスペクトルのピークとの積分強度を比較することによって、無機酸化物材料中に存在するエトリンガイトの定量を迅速に且つ精度良く評価でき、無機酸化物材料の管理及び利用指針とするようにしている。なお、前記の混合物は、無機酸化物材料とアルミニウム含有化合物とが均一に混合されているものである必要はなく、NMR試料管に共に入っていればよいことを意味する。また、無機酸化物材料としては、例えば、高炉徐冷スラグ、高炉水砕スラグ、無機酸化物材料、フライアッシュ、ボトムアッシュ、コンクリート、セメント、又はそれらの2種以上の混合物が挙げられる。本発明者らは、無機酸化物材料中のエトリンガイトを定量する際には、定量誤差の原因となる測定試料の前処理等を必要とせず、得られた定量結果が属人的とならないためには、NMR測定が有効であることを見出した。NMRでは、試料内部を含めた試料全体の構造を明らかにすることができる。NMRは、結合相手の元素や結合角といった局所構造のわずかな差異に対しても、得られる化学シフト値周波数が敏感である。さらに、NMRには、元素の選択性があるため、無機酸化物材料のような多成分且つ複雑な構造を持つ材料に対して、エトリンガイトのみのピークを検出できる。本発明の実施形態の一例として、無機酸化物材料の固体27AlNMRスペクトルを測定し、当該無機酸化物材料中のエトリンガイトを定量するための方法について説明する。本実施形態において、無機酸化物材料中のエトリンガイトの定量は、固体27AlNMRスペクトルの測定により行うことができる。Al原子の結合状態により特定の化学シフト値を与えるので、測定した無機酸化物材料の固体27AlNMRスペクトルの化学シフト値から、当該無機酸化物材料に存在するエトリンガイトの有無を特定する。固体NMRスペクトルの測定においては、化学シフト異方性や双極子相互作用によるピークの広幅化を防ぐために、27Alマジック角回転MagicAngleSpinning;MAS法を適用するのが好ましい。MAS法は、回転軸が静磁場に対してマジック角547°だけ傾斜した角度で測定試料を回転させることによって、化学シフト異方性や双極子相互作用を低減するための手法である。また、27Al核は核スピンが5/2であり、四極子核であるという特徴を持つ。四極子核の固体NMRスペクトルの測定においては、一般的に2次の核四極子相互作用の影響によって、得られるAl含有化合物のピークが非対称化広幅化するため、ピークの検出が困難になるばかりでなく、定量精度も低下するという問題点を有する。しかしながら、本発明者らは、本実施形態で観測するエトリンガイトの結晶構造の対称性が非常に良いため、2次の核四極子相互作用の大きさの指標となる核四極子結合定数がほぼゼロとなり、固体NMRスペクトルでも、溶液NMRスペクトルで得られるような左右対称な先鋭化したピークを得ることができることに着目した。図1の上側に、高炉徐冷スラグaの27AlMASNMRスペクトルの一例を示す。なお、図1の横軸の単位はppmである。また、図1に示す※の下に示されているピークは、エトリンガイトのスピニングサイドバンドSpinningSideBand;SBBを表し、★の下に示されているピークは、スラグ骨格のスピニングサイドバンドを表す。高炉徐冷スラグaにおいては、2つのピークが観測された。一つは60~70ppm付近にピークトップを示す広幅且つ非対称なピーク101であり、もう一つは13.2ppmに現れる非常に先鋭化したピーク102である。27Alの化学シフトはAl原子周りの配位数に大きく依存することが知られており、6配位Al、5配位Al、4配位Alは、それぞれ0ppm付近、30~40ppm、50~90ppmにピークを示す。高炉徐冷スラグaの組成においては、AlO4]四面体のマイナス電荷を補償するカチオン種Ca2やMg2が十分に存在しているスラグ中のAl2O3の濃度がCaOMgOの濃度よりも低い。このことから、高炉徐冷スラグa中のAlは全て四面体4配位の中心に位置し、networkformerとして作用していると考えられる。よって、図1の上側で観測された4配位領域の広幅なピーク101は、高炉徐冷スラグaのスラグ骨格内のAlO4四面体に帰属されるピークである。一方、13.2ppmに現れるピーク102は、図1の下側に示したエトリンガイト試薬のピーク103と完全に一致している。このことから、高炉徐冷スラグa内に生成されたエトリンガイトに由来する6配位Alのピークであることが判った。エトリンガイトに由来するピーク102とマトリックス高炉徐冷スラグに由来するピーク101とは相互に重なり合っておらず、エトリンガイトに由来するピーク102が非常に先鋭である。このことから、固体27AlNMRを用いることでエトリンガイトを定量できる可能性が十分にあることを確認した。固体27AlNMRスペクトルの測定の結果から、無機酸化物材料中のエトリンガイトを定量する方法として、主に2つの方法が考えられる。一つ目の方法第1の方法として、以下の方法が考えられる。まず、固体NMR試料管の中に封入するエトリンガイトの質量を変えて27AlMASNMRスペクトルを複数測定し、当該複数の27AlMASNMRスペクトルから得られるエトリンガイトのピークの積分強度と、固体NMR試料管に封入したエトリンガイトの質量とを相互に関係づける検量線を予め作成する。次に、測定すべき無機酸化物材料の27AlMASNMRスペクトルを測定し、得られたエトリンガイトに由来するピークの積分強度を、作成した検量線に適用して用いて固体NMR試料管内に存在するエトリンガイトの質量を決定する。最後に、以上の方法で決定したエトリンガイトの質量を固体NMR試料管の中に封入した無機酸化物材料の全質量で割ることによって、無機酸化物材料中のエトリンガイトの含有量をmass単位で求めることができる。しかしながら、以上の処理によるエトリンガイトの定量方法では、NMRプローブ検出器や分光計の性能に変化があった場合、得られる定量値にかなりの誤差を生じる。NMRプローブや分光計に設置されたラジオ波を出力するためのパワーアンプは、長期間の連続的な使用により徐々に劣化していくため、同じ測定条件にてNMRスペクトルを測定した場合でも、得られるNMRスペクトルのピークの積分強度が変化する場合がある。二つ目の方法第2の方法は、Alを含有するエトリンガイト以外の化合物である標準試料を、測定すべき無機酸化物材料と一定の比率で固体NMR試料管内に導入し、27AlMASNMRスペクトルを測定する方法である。得られた27AlMASNMRスペクトルの無機酸化物材料中のMgOに由来するピークと、Al含有標準試料に由来するピークの積分強度比をとることによって、無機酸化物材料中に含まれるエトリンガイトの含有量を決定することができる。第2の方法では、無機酸化物材料を測定する度にAl含有標準試料を当該無機酸化物材料に添加する。したがって、何らかの原因でNMR装置の状態に変化が生じた場合でも、得られる定量値は、そのことによって影響を受けないという利点がある。このため、第2の方法は、無機酸化物材料中のエトリンガイトの定量を行うのに好適である。前記の第2の方法で無機酸化物材料中のエトリンガイトを定量する場合、予め無機酸化物材料と共に固体NMR試料管内に導入するAlを含有した標準試料としては、1対称性の良い結晶格子を有し、核四極子結合定数がゼロあるいはゼロに近い試料、227AlMASNMRスペクトル測定で得られるピークの化学シフト値が、エトリンガイトのピークと十分に分離している試料、の両方の条件を満たすものであるのが望ましい。前記1については、2次の核四極子相互作用が大きい試料の場合、前述のようにピークが極端に広幅化してピーク強度が低下するため、積分強度を求める際に測定誤差が生じやすい。定量の対象がエトリンガイトであるため、エトリンガイトと同様に対称性の良い結晶格子を有する標準試料を用いることで、測定誤差を最小限に抑えることが可能となる。また、前記2については、無機酸化物材料中のエトリンガイトを定量する過程において、無機酸化物材料中のエトリンガイトのピークと標準試料のピークとの積分強度比を求めることが必要であることから、両者のピークが完全に分離しており、他のいかなるピークの妨害も受けていないことが望ましい。一部でもピークの重なりがあると、波形分離処理を行う必要があるため、手順が煩雑になるばかりでなく、定量誤差の原因となりやすい。前記の1及び2の条件を満たすAl含有標準試料としては、例えばAlKSO4212H2Oが挙げられる。図2に、高炉徐冷スラグbとAlKSO4212H2Oの混合物の27AlMASNMRスペクトルの一例を示す。なお、図2の横軸の単位はppmである。また、図2の※の下に示されているピークは、エトリンガイトのスピニングサイドバンドを表し、★の下に示されているピークは、スラグ骨格のスピニングサイドバンドを表し、●の下に示されているピークは、AlKSO4212H2Oのスピニングサイドバンドを表す。図2に示すように、AlKSO4212H2O中のAlは-0.2ppmに非常に先鋭なピーク201を示す。さらに、AlKSO4212H2Oの27AlMASNMRスペクトルのピークは、エトリンガイトの27AlMASNMRスペクトルのピーク202と重なり合っていないため、標準試料として好適である。また、測定する無機酸化物材料と共に固体NMR試料管に導入するAl含有標準試料の濃度も重要である。前記無機酸化物材料中に存在するエトリンガイトの濃度に対して、添加するAl含有標準試料の濃度が極端に少な過ぎたり多過ぎたりすると、27AlMASNMRスペクトルにおける両者の積分強度比が大きく異なってしまうため、定量誤差を招く要因となる。したがって、前記Al含有標準試料は、前記無機酸化物材料に対して1mass以上、50mass以下の比率でNMR試料管に導入することが好ましい。なお、前記無機酸化物材料と前記Al含有標準試料は、固体27AlNMRスペクトルの測定が可能なように固体NMR試料管に導入されていれば、必ずしも充填する必要はない。さらに、精度の高いエトリンガイトの定量値を得るためには、27AlMASNMRスペクトルを測定する際の静磁場強度や試料回転周波数も重要である。図3に、静磁場強度を変化させたときの高炉徐冷スラグcとAlKSO4212H2Oの混合物の27AlMASNMRスペクトルの一例を示す。なお、図3の横軸の単位はppmである。また、図3の※の下に示されているピークは、エトリンガイトのスピニングサイドバンドを表し、★の下に示されているピークは、スラグ骨格のスピニングサイドバンドを表し、●の下に示されているピークは、AlKSO4212H2Oのスピニングサイドバンドを表す。静磁場強度が16.4T1H共鳴周波数換算で700MHzのときには、図3の一番上のスペクトルに示すように、スラグ骨格60~70ppm付近/エトリンガイト13.2ppm/AlKSO4212H2O-0.2ppmのピーク301、302、303がそれぞれ完全に分離しており、エトリンガイトの定量を高い精度で行うことが可能となる。これに対し、静磁場強度の減少に伴い、スラグ骨格中のピーク304、305が広幅化していく様子が観測された。ここで、2次の核四極子相互作用によるピークの線幅の広がりは、静磁場強度に反比例するという事実があることから、スラグ骨格中のAlは構造の対称性が低く、2次の核四極子相互作用の影響を多分に受けており、四極子結合定数が大きいことが判る。図3の一番下のスペクトルに示すように、静磁場強度が7.0T1H共鳴周波数換算で300MHzのときには、スラグ骨格のピーク305がエトリンガイトやAlKSO4212H2Oのピーク306、307と完全に重なり合ってしまうことが確認された。このように、エトリンガイトに由来するピーク306がマトリックスのピーク305と重なり合うと、精度の良いエトリンガイトの定量は困難となる。さらに、無機酸化物材料中に存在するエトリンガイトの濃度が微量の場合には、エトリンガイトのピークがマトリックスのピークに埋もれてしまい、エトリンガイトのピークを見かけ上検出できない可能性も高くなる。以上の結果から、高精度にエトリンガイトを定量するためには、11.7T1H共鳴周波数換算で500MHz以上の静磁場強度が必要である。続いて、試料回転周波数の検討を行った。MASNMRスペクトル測定においては、化学シフト異方性や双極子相互作用等の異方的相互作用の大きさに対して、試料回転周波数試料回転速度が十分に高くない場合、スピニングサイドバンドSSBと呼ばれるピークが検出される。SSBは主ピークに対して、回転周波数の整数倍離れた場所に周期的に観測されることから、試料回転周波数試料回転速度を高くするほど、SSBの位置化学シフトは主ピークから離れていく。試料回転周波数試料回転速度が10kHzを下回る場合、AlKSO4212H2Oの高周波数側の第一主ピークに最も近いSSBがスラグ骨格中の4配位の主ピークに重なり合ってしまうため、精度の良い定量は困難となる。したがって、試料回転周波数試料回転速度を10kHz以上に設定することが好ましい。無機酸化物材料とAlKSO4212H2Oの混合物の27AlMASNMRスペクトルの測定結果から、以下の1式によって無機酸化物材料中のエトリンガイトの含有量massを決定することができる。エトリンガイトmass=Wref/WoxideMett/MrefSett/Sref×501ここで、1式の変数は以下の通りである。Woxide:NMR測定に供した無機酸化物材料の質量mgWref:前記無機酸化物材料と共にNMR試料管に導入したAlKSO4212H2Oの質量mgMref:AlKSO4212H2Oの分子量=474.39Mett:エトリンガイトの分子量=1255.11Sref:27AlMASNMRスペクトルから得られたAlKSO4212H2Oに由来するピークの積分強度Sett:27AlMASNMRスペクトルから得られた無機酸化物材料中のエトリンガイトに由来するピークの積分強度ここで注意すべき点として、無機酸化物材料中のエトリンガイトの定量を精度良く行うためには、エトリンガイト及びAlKSO4212H2Oのピークの積分強度を求める際に、13.2ppm、-0.2ppmに観測されるそれぞれの主ピークだけでなく、それらのSSBの積分強度を全て加算する必要がある。以上の前記第2の方法を用いることによって、溶媒抽出等の前処理を必要とせずに、測定誤差を生じる原因となる因子を低減でき、無機酸化物材料中のエトリンガイトの含有量を迅速に且つ精度良く決定することができる。また、不均一な構造を有する無機酸化物材料を測定対象とする場合には、エトリンガイトの含有量の代表性を向上させるために、別の部分からサンプリングした試料中のエトリンガイトを複数回測定し、得られた定量値の平均をとることが望ましい。なお、以上の処理は、NMR装置と、情報処理装置例えばパーソナルコンピュータとを用いることにより実現することができる。以下に、本発明の内容を具体的に説明するための実施例を示すが、本発明は実施例に限定されるものではない。次に、本発明の実施例について説明する。実施例1実施例1では、64.24mgの高炉徐冷スラグbと、2.90mgのAlKSO4212H2Oとを直径4.0mmの固体NMR測定用試料管に均一になるように導入した後、固体NMRプローブに挿入し、700MHz固体NMR装置測定磁場強度=16.4Tにセットした。固体NMR測定用試料管を外部磁場に対してマジック角547°だけ傾斜し、18kHzの速度で回転させた。このときの27Al核の共鳴周波数は、182.30MHzであった。27AlNMRの化学シフト基準として、AlCl3水溶液のピークを-0.1ppmとした。27AlMASNMRスペクトルの測定にはシングルパルス法を用い、パルスのフリップ角を18°に設定した。また、励起された核スピンを完全に緩和させるため、パルス繰り返し時間を0.5sに設定した。スペクトルの観測幅を1MHzに設定して測定した。積算回数を1280回に設定した。一つの27AlMASNMRスペクトルを得るのに要した時間は約10分であった。表1に、蛍光X線分光法により求めた高炉徐冷スラグbの元素分析値を示す。以上の条件下で、高炉徐冷スラグb/AlKSO4212H2Oの27AlMASNMRスペクトルを測定した。前記混合物の27AlMASNMRスペクトルは、図2に示したものとなる。図2において、60~70ppm付近に高炉徐冷スラグbのスラグ骨格内に存在しているAlの主ピーク203が、13.2ppmに高炉徐冷スラグb中に存在しているエトリンガイトの主ピーク202が、-0.2ppmにAlKSO4212H2Oの主ピーク201がそれぞれ観測された。また、スラグ骨格/エトリンガイト/AlKSO4212H2Oの各主ピーク203、202、201の位置から、試料回転周波数試料回転速度である18kHz=98.7ppm離れるごとに、SSB随伴線が観測された。高炉徐冷スラグ中のエトリンガイトの定量を精度良く行うためには、これらのSSBの強度を主ピークの強度に加算して積分強度比をとる必要がある。エトリンガイト及びAlKSO4212H2Oの主ピークの積分強度に、それぞれの全てのSSBの積分強度を加算することで、定量性の高い結果を得た。図4に、高炉徐冷スラグb/AlKSO4212H2Oの27AlMASNMRスペクトルで観測されたエトリンガイト及びAlKSO4212H2Oの全てのSSBの積分強度を、ぞれぞれの主ピークの積分強度に加算したスペクトルを示す。なお、図4の横軸の単位はkHzである。図4より、高炉徐冷スラグb中のエトリンガイトのピーク401の積分強度と、標準試料であるAlKSO4212H2Oのピーク402の積分強度とを求めたところ、それぞれ40.52及び60.83単位は任意であった。次に、Woxide=64.24mg、Wref=2.90mg、Mett=1255.11、Mref=474.39、Sref=60.83、Sett=40.52のそれぞれの値を1式に代入したところ、高炉徐冷スラグb中のエトリンガイトの含有量は3.98massと算出された。一方、表1より、高炉徐冷スラグbに存在する全硫黄濃度は0.57massであることから、高炉徐冷スラグb中の硫黄全てがエトリンガイト3CaOAl2O33CaSO432H2Oとして存在していると仮定した場合のエトリンガイト濃度は、7.44massと算出される。したがって、高炉徐冷スラグbに存在する硫黄の3.98/7.44=53.5がエトリンガイトとして存在することが判った。実施例2実施例2では、嵩密度の異なる3種類CaCO3あるいは50.9CaO-5.5MgO-12.5Al2O3-31.1SiO2ガラス質量比あるいはポリエチレンのマトリックスと、エトリンガイト試薬と、AlKSO4212H2Oとを、直径4.0mmの固体NMR測定用試料管に均一になるように導入した後、固体NMRプローブに挿入し、700MHz固体NMR装置測定磁場強度=16.4Tにセットした。固体NMR測定用試料管を外部磁場に対してマジック角547°だけ傾斜し、18kHzの速度で回転させた。このときの27Al核の共鳴周波数は、182.30MHzであった。27AlNMRの化学シフト基準として、AlCl3水溶液のピークを-0.1ppmとした。27AlMASNMRスペクトルの測定にはシングルパルス法を用い、パルスのフリップ角を18°に設定した。また、励起された核スピンを完全に緩和させるため、パルス繰り返し時間を0.5sに設定した。スペクトルの観測幅を1MHzに設定して測定した。積算回数を1280回に設定した。一つの27AlMASNMRスペクトルを得るのに要した時間は約10分であった。表2に、固体NMR測定用試料管に導入したマトリックスの質量Wmatrixと、エトリンガイトの質量Wettと、AlKSO4212H2Oの質量Wrefと、AlKSO4212H2OのNMRピークの積分強度Srefと、エトリンガイトのNMRピークの積分強度Settとを示す。以上の条件下で、CaCO3あるいはCaO-MgO-Al2O3-SiO2ガラスあるいはポリエチレン/エトリンガイト/AlKSO4212H2Oの27AlMASNMRスペクトルを測定した。エトリンガイト及びAlKSO4212H2Oの主ピークの積分強度に、それぞれの全てのSSBの積分強度を加算することで、定量性の高い結果を得た。仕込みのエトリンガイトの濃度と27AlMASNMRスペクトル測定から得られたエトリンガイトの濃度を表2に示した。図5に、CaCO3あるいはCaO-MgO-Al2O3-SiO2ガラスあるいはポリエチレン/エトリンガイト混合物中の仕込みのエトリンガイトの濃度横軸と、固体27AlNMRから求めたエトリンガイトの濃度縦軸との関係を示す。得られたデータはほぼ傾き1の直線上に乗っていることから、少なくともエトリンガイトの濃度が0.3~10mass程度の範囲内では、信頼性の高い定量値が得られることが確認できた。また、固体NMR測定用試料管への導入密度は、およそCaCO3/CaO-MgO-Al2O3-SiO2ガラス/ポリエチレン=2.5/2.9/1.0ポリエチレンの密度を1.0としたときの相対値であった。図5を見ると、ポリエチレンのような嵩密度が相対的に小さいマトリックスでもCaO-MgO-Al2O3-SiO2ガラスのような嵩密度が相対的に大きいマトリックスでも、得られるデータは1:1の関係を示す直線状にあることから、マトリックスの種類に依存しない一義的な定量値が得られた。以上の結果から、今回発明した固体27AlNMRによる方法を用いれば、マトリックスの種類に寄らず、精度の高いエトリンガイトの定量値を得ることが可能となることが確かめられた。以上説明した本実施形態によれば、無機酸化物材料中に存在するエトリンガイトの含有量を、事前処理を行うことなく迅速に且つ精度良く測定することが可能となることから、鉄鋼業やセメント製造業における利用価値は極めて高いものである。なお、以上説明した本発明の実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。